【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006521438.tif 000001
［式中、
各Ｒ4およびＲ5は、ヒドロキシルであってもよいか、或は独立して、水素、アルキル、シクロアルキル、アリール、アルコキシル、アリールオキシル、−Ｌ'−ＳｉＲ1Ｒ2−、−Ｌ'−ＳｉＲ4Ｒ5Ｒ10、−Ｌ'−（ＳｉＲ4Ｒ5Ｌ'）n−ＳｉＲ1Ｒ2−、アルケニル、アルキニル、アラルキルまたはアラルキルオキシル基から選択されてもよく、ここで、これらは場合によりアルキル、アルコキシル、アラルキル、アラルキルオキシル、ヒドロキシル、アリール、アリールオキシル、ハロゲン、アミノ（好適には第三級アミノ）またはアミノアルキル基を包含する群から独立して選択される１個以上の置換基で置換されていてもよく、或は各Ｒ4および／またはＲ5は、独立して、−Ｏ−Ｚ（Ｏ）−Ｌ−基であってもよく、ここで、Ｒ10は以下に示すＲ7と同様に定義され、
各Ｒ1およびＲ2は、独立して、水素、ヒドロキシル、アルキル、シクロアルキル、アルケニル、アルキニル、アルコキシル、−Ｌ'−ＳｉＲ4Ｒ5Ｒ10、アリール、アリールオキシル、アラルキルまたはアラルキルオキシル基を表してもよく、ここで、これらは場合によりアルキル、アルコキシル、アラルキル、アラルキルオキシル、アリール、アリールオキシル、ハロゲン、ヒドロキシル、アミノ（好適には第三級アミノ）またはアミノアルキル基を包含する群から独立して選択される１個以上の置換基で置換されていてもよく、或は各Ｒ1および／またはＲ2は、独立して、−Ｏ−Ｚ（Ｏ）−Ｌ−基であってもよく、
Ｌは、ヒドロカルビルまたは置換ヒドロカルビル基（ここで、前記置換ヒドロカルビルはアルキル、シクロアルキル、カルボキシル、置換カルボキシル、アルコキシル、アラルキル、アラルキルオキシル、アリール、アリールオキシル、ヒドロキシル、ハロゲン、アミノまたはアミノアルキル基を包含する群から独立して選択される１個以上の置換基で置換されている）または重合体を表し、
Ｌ'は、Ｏ、Ｓ、ＮＲ6、Ｌ−（ＮＲ6−Ｌ）p（ここで、ｐ＝１から１０であり、Ｒ6は以下に示すＲ7と同様に定義される）またはＬを表し、
各ｎは、独立して、０から１０００の−Ｓｉ（Ｒ4）（Ｒ5）−Ｌ'−基数を表し、そして
ｙは、２から１０００００のシリルエステル繰り返し単位数を表す］
で表される構造単位を含んで成るポリ（シリルエステル）を製造する方法であって、式（ＩＩ）
【化２】
2006521438.tif 000002
［式中、Ｚ（Ｏ）ＯＨは、Ｌと結合している酸部分を表し、ｍは２から１０００００の整数であり、そしてＬはこの上で定義した通りである］
で表されるポリ酸と式（ＩＩＩ）
【化３】
2006521438.tif 000003
［式中、Ｒ1、Ｒ2、Ｒ4、Ｒ5、Ｌ'およびｎは、この上で定義した通りであるが、但し（Ｉ）中の相当する基が−Ｏ−Ｚ（Ｏ）−Ｌ−の時には（ＩＩＩ）中のＲ1、Ｒ2、Ｒ4およびＲ5が−Ｏ−Ｚ（Ｏ）−Ｒ8（ここで、Ｒ8は以下に示すＲ7と同様に定義される）であり、そしてＲ7は、水素原子、アラルキル、アリール、アルケニル、アルキニルまたはアルキル基であるが、これは、場合により、この上でＲ1、Ｒ2、Ｒ4およびＲ5に関して定義した置換基と同等な置換基から選択される１個以上の置換基で置換されていてもよく、そして
Ｒ3は、基−Ｏ−Ｚ（Ｏ）−Ｒ9（ここで、Ｒ9は、この上に示したＲ7と同様に定義される）である］
で表されるポリアシルオキシシリル誘導体を反応させながら生じた式（ＩＶ）、（Ｖ）および（ＶＩ）：
Ｒ7Ｚ（Ｏ）ＯＨ      （ＩＶ）、
Ｒ9Ｚ（Ｏ）ＯＨ      （Ｖ）、
Ｒ8Ｚ（Ｏ）ＯＨ      （ＶＩ）、
で表される酸基１種または２種以上をその系から除去する段階を含んで成る方法。
【請求項２】
ｙが２から１０００である請求項１記載の方法。
【請求項３】
Ｒ4およびＲ5が各々独立してアルキル、アルコキシル、アリール、ヒドロキシル基または−Ｌ'−（ＳｉＲ4Ｒ5Ｌ'）n−ＳｉＲ1Ｒ2−基（ここで、Ｌ'、Ｒ1、Ｒ2、Ｒ4およびＲ5は、請求項１で定義した通りである）を表す請求項１および２のいずれか記載の方法。
【請求項４】
ｎ＝０−１００である請求項３記載の方法。
【請求項５】
式（ＩＩＩ）中のＲ4およびＲ5を各々独立してアルキル基、ヒドロキシル基、アルコキシル基または−Ｌ'−（ＳｉＲ4Ｒ5Ｌ'）n−ＳｉＲ1Ｒ2−基（ここで、Ｌ'、Ｒ1、Ｒ2、Ｒ4およびＲ5は、請求項１で定義した通りである）を包含する群から選択する請求項１から４のいずれか記載の方法。
【請求項６】
Ｌ'がＯを表す請求項１から５のいずれか記載の方法。
【請求項７】
ＺがＣ、ＰＯＨ、ＰまたはＳ＝Ｏ、より好適にはＣを表す請求項１から６のいずれか記載の方法。
【請求項８】
Ｒ1、Ｒ2、Ｒ4、Ｒ5およびＲ8を各々独立してメチル、エチル、プロピル、イソプロピル、イソブチル、ｎ−ブチル、ｓｅｃ−ブチル、ｔ−ブチル、フェニルおよびビニルを包含する群から選択する請求項１記載の方法。
【請求項９】
Ｒ6がメチルである請求項１から８のいずれか記載の方法。
【請求項１０】
基Ｒ1とＲ2が同じである請求項１から９のいずれか記載の方法。
【請求項１１】
基Ｒ7とＲ9が同じである請求項１から１０のいずれか記載の方法。
【請求項１２】
Ｒ7およびＲ9がアルキルである請求項１１記載の方法。
【請求項１３】
前記式（ＩＩ）で表されるポリ酸がポリカルボン酸である請求項１記載の方法。
【請求項１４】
Ｌがアルキル、アリール、アルケニル、アルキニルまたはアラルキル基、または重合体、好適には炭素原子を１から１００００個含有する重合体を表す請求項１から１３のいずれか記載の方法。
【請求項１５】
前記式（ＩＩＩ）で表されるポリアシルオキシシリル誘導体をテトライソプロピル−１，３−ジアセトキシジシロキサン、テトラメチル−１，３−ジアセトキシジシロキサン、ジメチルジアセトキシシラン、ジエチルジアセトキシシラン、ジフェニルジアセトキシシラン、ビニルメチルジアセトキシシラン、メチルトリアセトキシシラン、エチルトリアセトキシシラン、ビニルトリアセトキシシラン、フェニルトリアセトキシシラン、テトラアセトキシシラン、（酪酸の１，３，５−トリエチル−１，３，５−トリプロピル−１，５−トリシロキサンジイルエステル）、（１，５−トリシロキサンジオール，１，３，５−トリエチル−１，３，５−トリプロピル−，ジプロパノエート）、（２−シラナフタレン−２−オール，１，２，３，４−テトラヒドロ−２−（７−ヒドロキシ−１，１，３，３，５，５，７，７−オクタメチルテトラシロキサノキシ）−，ジアセテート）、（２−シラナフタレン−２−オール，１，２，３，４−テトラヒドロ−２−（５−ヒドロキシ−１，１，３，３，５，５−ヘキサメチルトリシロキサノキシ）−，ジアセテート）、（２−シラナフタレン−２−オール，１，２，３，４−テトラヒドロ−２−（３−ヒドロキシ−１，１，３，３−テトラメチルジシロキサノキシ）−，ジアセテート）、（１，９−ペンタシロキサンジオール，１，３，５，７，９−ペンタメチル−１，３，５，７，９−ペンタビニル−，ジアセテート）、（１，７−テトラシロキサンジオール，１，３，５，７−テトラエテニル−１，３，５，７−テトラメチル−，ジアセテート）、（１，７−テトラシロキサンジオール，１，１，３，３，５，５，７，７−オクタエチル−，ジアセテート）、（１，５−トリシロキサンジオール，１，３，５−トリエテニル−１，３，５−トリメチル−，ジアセテート）、（ヘプタシロキサン，１，１，１，１３−テトラアセトキシ−３，３，５，５，７，７，９，９，１１，１１，１３，１３−ドデカメチル）、（１，５−トリシロキサンジオール，１，３，５−トリエチル−１，３，５−トリメチル−，ジアセテート）、（１，５−トリシロキサンジオール，１，１，３，３，５，５−ヘキサエチル−，ジ酪酸エステル）、（１，５−トリシロキサンジオール，１，１，３，３，５，５−ヘキサエチル−，ジプロピオネート）、（１，５−トリシロキサンジオール，１，３，５−トリエチル−１，３，５−トリプロピル−，ジアセテート）、（１，５−トリシロキサンジオール，１，１，３，３，５，５−ヘキサエチル−，ジアセテート）、（１，１，１，７−テトラシロキサンテトロール，３，３，５，５，７，７−ヘキサメチル−，トリアセテート）、（１，５−トリシロキサンジオール，１，１，３，５，５−ペンタメチル−３−ビニル−，ジアセテート）、（１−テトラシロキサノール，７−アセチル−１，１，３，３，５，５，７，７−オクタメチル−，アセテート）、（１−ペンタシロキサノール，９−アセチル−１，１，３，３，５，５，７，７，９，９−デカメチル−，アセテート；ペンタシロキサノール，９−アセチル−１，１，３，３，５，５，７，７，９，９−デカメチル−，アセテート）、（１，９−ペンタシロキサンジオール，デカメチル−，ジアセテート）、（１，５−トリシロキサンジオール，ヘキサメチル−，ジアセテート）、（１，１７−ノナシロキサンジオール，オクタデカメチル−，ジアセテート）、（１，１５−オクタシロキサンジオール，ヘキサデカメチル−，ジアセテート）、（１，７，１３−ヘプタシロキサントリオール，トリデカメチル−，トリアセテート）、（１，１，７−テトラシロキサントリオール，１，３，３，５，５，７，７−ヘプタメチル−，トリアセテート）、（１，１３−ヘプタシロキサンジオール，テトラデカメチル−，ジアセテート）、（１，７−テトラシロキサンジオール，１，１，３，３，５，５，７，７−オクタメチル−，ジアセテート）、ジｔ−ブチルジアセトキシシランおよびジｔ−ブトキシジアセトキシシランから選択する請求項１記載の方法。
【請求項１６】
前記反応を適切な溶媒中で実施し、前記溶媒をペンタン、シクロペンタン、ヘキサン、シクロヘキサン、ヘプタン、トルエン、キシレン、ベンゼン、メシチレン、エチルベンゼン、オクタン、デカン、デカヒドロナフタレン、ジエチルエーテル、ジイソプロピルエーテル、ジイソブチルエーテル、Ｎ，Ｎ−ジメチルホルムアミド、Ｎ−メチルピロリドン、Ｎ，Ｎ−ジメチルアセトアミドおよびこれらの混合物から選択する請求項１から１５のいずれか記載の方法。
【請求項１７】
前記ポリアシルオキシシリル誘導体に存在する反応性基：酸のモル比を１：１００から１００：１の範囲にする請求項１から１６のいずれか記載の方法。
【請求項１８】
前記分子量を１０００から１００００００ｋＤの範囲内にする請求項１から１７のいずれか記載の方法。
【請求項１９】
ｍが２である請求項１から１８のいずれか記載の方法。
【請求項２０】
各Ｒ4およびＲ5がヒドロキシルであってもよいか或は独立してアルキル、アリール、アルコキシル、アリールオキシル、−Ｌ'−ＳｉＲ1Ｒ2−、−Ｌ'−（ＳｉＲ4Ｒ5Ｌ'）n−ＳｉＲ1Ｒ2−、アルケニル、アルキニル、アラルキルまたはアラルキルオキシル基［ここで、これらは場合によりアルキル、アルコキシル、アラルキル、アラルキルオキシル、ヒドロキシル、アリール、アリールオキシル、ハロゲン、アミノ（好適には第三級アミノ）またはアミノアルキル基を包含する群から独立して選択される１個以上の置換基で置換されていてもよい］から選択されてもよいか、或はＲ4またはＲ5が独立して−Ｏ−Ｃ（Ｏ）−Ｌ−基であってもよく、
各Ｒ1およびＲ2が独立して水素、ヒドロキシル、アルキル、アルケニル、アルキニル、アルコキシル、アリール、アリールオキシル、アラルキルまたはアラルキルオキシル基［ここで、これらは場合によりアルキル、アルコキシル、アラルキル、アラルキルオキシル、アリール、アリールオキシル、ハロゲン、ヒドロキシル、アミノ（好適には第三級アミノ）またはアミノアルキル基を包含する群から独立して選択される１個以上の置換基で置換されていてもよい］を表してもよいか、或はＲ1またはＲ2が独立して−Ｏ−Ｃ（Ｏ）−Ｌ−基であってもよく、
Ｌがヒドロカルビルまたは置換ヒドロカルビル基（ここで、前記置換ヒドロカルビルはアルキル、アルコキシル、アラルキル、アラルキルオキシル、アリール、アリールオキシル、ヒドロキシル、ハロゲン、アミノまたはアミノアルキル基を包含する群から独立して選択される１個以上の置換基で置換されている）、またはペンダント型酸基を有する重合体を表し、そして
Ｌ'がＯ、ＳまたはＮＲ6（ここで、Ｒ6はＲ7と同様に定義される）またはＬを表す、
請求項１から１９のいずれか記載の方法。
【請求項２１】
前記重合体を膜もしくは被膜用組成物の中に混合する追加的段階を包含する請求項１から２０のいずれか１項記載の方法。
【請求項２２】
請求項１から２０のいずれか記載の方法で調製した如きか或は入手可能な重合体を含んで成る膜または被膜。
【請求項２３】
請求項１から２０のいずれか１項記載の方法で調製したか或は入手可能なポリ（シリルエステル）。
【請求項２４】
請求項１から２０のいずれか記載の方法で調製した如きか或は入手可能なポリ（シリルエステル）を含んで成る被膜もしくは膜用組成物。
【請求項２５】
Ｌ基がポリ乳酸もしくは置換ポリ乳酸の残基またはポリカルボン酸のロジンもしくは置換ロジン残基である請求項１から２０記載の繰り返し基（Ｉ）を含んで成るポリ（シリルエステル）。
【請求項２６】
請求項２５記載のポリ（シリルエステル）を含んで成る被膜もしくは膜用組成物。
【請求項２７】
該組成物が防汚被膜もしくは膜用組成物である請求項２４または２６記載の被膜もしくは膜用組成物。
【請求項２８】
該組成物が医学および／または獣医学用途で生物活性物質を制御放出させる目的で用いるに適する請求項２４または２６記載の被膜もしくは膜用組成物。
【請求項２９】
請求項２５記載のポリ（シリルエステル）を含んで成る膜もしくは被膜。
【請求項３０】
請求項２４、２６または２８記載の被膜もしくは膜用組成物を含んで成る被膜を有する医学および／または獣医学用移植可能デバイス。
【手続補正２】
【補正対象書類名】明細書
【補正対象項目名】０１０６
【補正方法】変更
【補正の内容】
【０１０６】
本発明をこの上に示した態様１つまたは２つ以上の詳細に限定するものでない。本発明の範囲は本明細書（添付請求の範囲、要約および図の全てを包含）に開示した特徴の中の新規ないずれか１つまたは新規な任意組み合わせまたはそのように開示した方法または工程全ての段階の中の新規ないずれか１つまたは新規な任意組み合わせに及ぶ。
本発明の好適な実施態様は次のとおりである。
１．  式（Ｉ）
【化１】
2006521438.tif 000004
［式中、
各Ｒ4およびＲ5は、ヒドロキシルであってもよいか、或は独立して、水素、アルキル、シクロアルキル、アリール、アルコキシル、アリールオキシル、−Ｌ'−ＳｉＲ1Ｒ2−、−Ｌ'−ＳｉＲ4Ｒ5Ｒ10、−Ｌ'−（ＳｉＲ4Ｒ5Ｌ'）n−ＳｉＲ1Ｒ2−、アルケニル、アルキニル、アラルキルまたはアラルキルオキシル基から選択されてもよく、ここで、これらは場合によりアルキル、アルコキシル、アラルキル、アラルキルオキシル、ヒドロキシル、アリール、アリールオキシル、ハロゲン、アミノ（好適には第三級アミノ）またはアミノアルキル基を包含する群から独立して選択される１個以上の置換基で置換されていてもよく、或は各Ｒ4および／またはＲ5は、独立して、−Ｏ−Ｚ（Ｏ）−Ｌ−基であってもよく、ここで、Ｒ10は以下に示すＲ7と同様に定義され、
各Ｒ1およびＲ2は、独立して、水素、ヒドロキシル、アルキル、シクロアルキル、アルケニル、アルキニル、アルコキシル、−Ｌ'−ＳｉＲ4Ｒ5Ｒ10、アリール、アリールオキシル、アラルキルまたはアラルキルオキシル基を表してもよく、ここで、これらは場合によりアルキル、アルコキシル、アラルキル、アラルキルオキシル、アリール、アリールオキシル、ハロゲン、ヒドロキシル、アミノ（好適には第三級アミノ）またはアミノアルキル基を包含する群から独立して選択される１個以上の置換基で置換されていてもよく、或は各Ｒ1および／またはＲ2は、独立して、−Ｏ−Ｚ（Ｏ）−Ｌ−基であってもよく、
Ｌは、ヒドロカルビルまたは置換ヒドロカルビル基（ここで、前記置換ヒドロカルビルはアルキル、シクロアルキル、カルボキシル、置換カルボキシル、アルコキシル、アラルキル、アラルキルオキシル、アリール、アリールオキシル、ヒドロキシル、ハロゲン、アミノまたはアミノアルキル基を包含する群から独立して選択される１個以上の置換基で置換されている）または重合体を表し、
Ｌ'は、Ｏ、Ｓ、ＮＲ6、Ｌ−（ＮＲ6−Ｌ）p（ここで、ｐ＝１から１０であり、Ｒ6は以下に示すＲ7と同様に定義される）またはＬを表し、
各ｎは、独立して、０から１０００の−Ｓｉ（Ｒ4）（Ｒ5）−Ｌ'−基数を表し、そして
ｙは、２から１０００００のシリルエステル繰り返し単位数を表す］
で表される構造単位を含んで成るポリ（シリルエステル）を製造する方法であって、式（ＩＩ）
【化２】
2006521438.tif 000005
［式中、Ｚ（Ｏ）ＯＨは、Ｌと結合している酸部分を表し、ｍは２から１０００００の整数であり、そしてＬはこの上で定義した通りである］
で表されるポリ酸と式（ＩＩＩ）
【化３】
2006521438.tif 000006
［式中、Ｒ1、Ｒ2、Ｒ4、Ｒ5、Ｌ'およびｎは、この上で定義した通りであるが、但し（Ｉ）中の相当する基が−Ｏ−Ｚ（Ｏ）−Ｌ−の時には（ＩＩＩ）中のＲ1、Ｒ2、Ｒ4およびＲ5が−Ｏ−Ｚ（Ｏ）−Ｒ8（ここで、Ｒ8は以下に示すＲ7と同様に定義される）であり、そしてＲ7は、水素原子、アラルキル、アリール、アルケニル、アルキニルまたはアルキル基であるが、これは、場合により、この上でＲ1、Ｒ2、Ｒ4およびＲ5に関して定義した置換基と同等な置換基から選択される１個以上の置換基で置換されていてもよく、そして
Ｒ3は、基−Ｏ−Ｚ（Ｏ）−Ｒ9（ここで、Ｒ9は、この上に示したＲ7と同様に定義される）である］
で表されるポリアシルオキシシリル誘導体を反応させながら生じた式（ＩＶ）、（Ｖ）および（ＶＩ）：
Ｒ7Ｚ（Ｏ）ＯＨ      （ＩＶ）、
Ｒ9Ｚ（Ｏ）ＯＨ      （Ｖ）、
Ｒ8Ｚ（Ｏ）ＯＨ      （ＶＩ）、
で表される酸基１種または２種以上をその系から除去する段階を含んで成る方法。
２．  ｙが２から１０００である上記１記載の方法。
３．  Ｒ4およびＲ5が各々独立してアルキル、アルコキシル、アリール、ヒドロキシル基または−Ｌ'−（ＳｉＲ4Ｒ5Ｌ'）n−ＳｉＲ1Ｒ2−基（ここで、Ｌ'、Ｒ1、Ｒ2、Ｒ4およびＲ5は、上記１で定義した通りである）を表す上記１および２のいずれか記載の方法。
４．  ｎ＝０−１００である上記３記載の方法。
５．  ｎ＝０−１０である上記３記載の方法。
６．  ｎが０または１である上記３記載の方法。
７．  式（ＩＩＩ）中のＲ4およびＲ5を各々独立してアルキル基、ヒドロキシル基、アルコキシル基または−Ｌ'−（ＳｉＲ4Ｒ5Ｌ'）n−ＳｉＲ1Ｒ2−基（ここで、Ｌ'、Ｒ1、Ｒ2、Ｒ4およびＲ5は、上記１で定義した通りである）を包含する群から選択する上記１から６のいずれか記載の方法。
８．  Ｒ1、Ｒ2、Ｒ4およびＲ5が各々独立して分枝もしくは直鎖アルキル基を表す上記７記載の方法。
９．  Ｌ'がＯを表す上記１から８のいずれか記載の方法。
１０．  ＺがＣ、ＰＯＨ、ＰまたはＳ＝Ｏ、より好適にはＣを表す上記１から９のいずれか記載の方法。
１１．  Ｒ1、Ｒ2、Ｒ4、Ｒ5およびＲ8を各々独立してメチル、エチル、プロピル、イソプロピル、イソブチル、ｎ−ブチル、ｓｅｃ−ブチル、ｔ−ブチル、フェニルおよびビニルを包含する群から選択する上記１記載の方法。
１２．  Ｒ1、Ｒ2、Ｒ4およびＲ5をメチル、エチル、イソプロピル、フェニルおよびビニルから成る群から選択する上記１１記載の方法。
１３．  Ｒ1、Ｒ2、Ｒ4、Ｒ5およびＲ8がメチルである上記１１記載の方法。
１４．  Ｒ6がメチルである上記１から１３のいずれか記載の方法。
１５．  基Ｒ1とＲ2が同じである上記１から１４のいずれか記載の方法。
１６．  基Ｒ7とＲ9が同じである上記１から１５のいずれか記載の方法。
１７．  Ｒ7およびＲ9がアルキルである上記１６記載の方法。
１８．  Ｒ7およびＲ9がメチルである上記１６記載の方法。
１９．  前記式（ＩＩ）で表されるポリ酸がポリカルボン酸である上記１記載の方法。
２０．  前記ポリカルボン酸がジカルボン酸である上記１９記載の方法。
２１．  Ｌがアルキル、アリール、アルケニル、アルキニルまたはアラルキル基、または重合体、好適には炭素原子を１から１００００個含有する重合体を表す上記１から２０のいずれか記載の方法。
２２．  Ｌが−（ＣＨ2）n−を表しそしてｎが１から１０の範囲、好適には２から８の範囲、より好適には４から６の範囲、最も好適には４の整数である上記１記載の方法。
２３．  前記ジカルボン酸をアジピン酸、しゅう酸、こはく酸、グルタル酸、フタル酸、イソフタル酸、テレフタル酸、ジ乳酸およびロジン性ジカルボン酸から選択する上記２０記載の方法。
２４．  前記式（ＩＩＩ）で表されるポリアシルオキシシリル誘導体をテトライソプロピル−１，３−ジアセトキシジシロキサン、テトラメチル−１，３−ジアセトキシジシロキサン、ジメチルジアセトキシシラン、ジエチルジアセトキシシラン、ジフェニルジアセトキシシラン、ビニルメチルジアセトキシシラン、メチルトリアセトキシシラン、エチルトリアセトキシシラン、ビニルトリアセトキシシラン、フェニルトリアセトキシシラン、テトラアセトキシシラン、（酪酸の１，３，５−トリエチル−１，３，５−トリプロピル−１，５−トリシロキサンジイルエステル）、（１，５−トリシロキサンジオール，１，３，５−トリエチル−１，３，５−トリプロピル−，ジプロパノエート）、（２−シラナフタレン−２−オール，１，２，３，４−テトラヒドロ−２−（７−ヒドロキシ−１，１，３，３，５，５，７，７−オクタメチルテトラシロキサノキシ）−，ジアセテート）、（２−シラナフタレン−２−オール，１，２，３，４−テトラヒドロ−２−（５−ヒドロキシ−１，１，３，３，５，５−ヘキサメチルトリシロキサノキシ）−，ジアセテート）、（２−シラナフタレン−２−オール，１，２，３，４−テトラヒドロ−２−（３−ヒドロキシ−１，１，３，３−テトラメチルジシロキサノキシ）−，ジアセテート）、（１，９−ペンタシロキサンジオール，１，３，５，７，９−ペンタメチル−１，３，５，７，９−ペンタビニル−，ジアセテート）、（１，７−テトラシロキサンジオール，１，３，５，７−テトラエテニル−１，３，５，７−テトラメチル−，ジアセテート）、（１，７−テトラシロキサンジオール，１，１，３，３，５，５，７，７−オクタエチル−，ジアセテート）、（１，５−トリシロキサンジオール，１，３，５−トリエテニル−１，３，５−トリメチル−，ジアセテート）、（ヘプタシロキサン，１，１，１，１３−テトラアセトキシ−３，３，５，５，７，７，９，９，１１，１１，１３，１３−ドデカメチル）、（１，５−トリシロキサンジオール，１，３，５−トリエチル−１，３，５−トリメチル−，ジアセテート）、（１，５−トリシロキサンジオール，１，１，３，３，５，５−ヘキサエチル−，ジ酪酸エステル）、（１，５−トリシロキサンジオール，１，１，３，３，５，５−ヘキサエチル−，ジプロピオネート）、（１，５−トリシロキサンジオール，１，３，５−トリエチル−１，３，５−トリプロピル−，ジアセテート）、（１，５−トリシロキサンジオール，１，１，３，３，５，５−ヘキサエチル−，ジアセテート）、（１，１，１，７−テトラシロキサンテトロール，３，３，５，５，７，７−ヘキサメチル−，トリアセテート）、（１，５−トリシロキサンジオール，１，１，３，５，５−ペンタメチル−３−ビニル−，ジアセテート）、（１−テトラシロキサノール，７−アセチル−１，１，３，３，５，５，７，７−オクタメチル−，アセテート）、（１−ペンタシロキサノール，９−アセチル−１，１，３，３，５，５，７，７，９，９−デカメチル−，アセテート；ペンタシロキサノール，９−アセチル−１，１，３，３，５，５，７，７，９，９−デカメチル−，アセテート）、（１，９−ペンタシロキサンジオール，デカメチル−，ジア���テート）、（１，５−トリシロキサンジオール，ヘキサメチル−，ジアセテート）、（１，１７−ノナシロキサンジオール，オクタデカメチル−，ジアセテート）、（１，１５−オクタシロキサンジオール，ヘキサデカメチル−，ジアセテート）、（１，７，１３−ヘプタシロキサントリオール，トリデカメチル−，トリアセテート）、（１，１，７−テトラシロキサントリオール，１，３，３，５，５，７，７−ヘプタメチル−，トリアセテート）、（１，１３−ヘプタシロキサンジオール，テトラデカメチル−，ジアセテート）、（１，７−テトラシロキサンジオール，１，１，３，３，５，５，７，７−オクタメチル−，ジアセテート）、ジｔ−ブチルジアセトキシシランおよびジｔ−ブトキシジアセトキシシランから選択する上記１記載の方法。
２５．  前記反応を適切な溶媒中で実施する上記１から２４のいずれか記載の方法。
２６．  前記溶媒をペンタン、シクロペンタン、ヘキサン、シクロヘキサン、ヘプタン、トルエン、キシレン、ベンゼン、メシチレン、エチルベンゼン、オクタン、デカン、デカヒドロナフタレン、ジエチルエーテル、ジイソプロピルエーテル、ジイソブチルエーテル、Ｎ，Ｎ−ジメチルホルムアミド、Ｎ−メチルピロリドン、Ｎ，Ｎ−ジメチルアセトアミドおよびこれらの混合物から選択する上記２５記載の方法。
２７．  前記溶媒が留出する酸生成物と一緒に低沸点の不均一共沸混合物を形成する上記２５および２６のいずれか記載の方法。
２８．  前記ポリアシルオキシシリル誘導体に存在する反応性基：酸のモル比を１：１００から１００：１の範囲にする上記１から２７のいずれか記載の方法。
２９．  前記溶媒を存在させる場合にはそれを反応出発時の反応混合物総量の少なくとも１０重量％にする上記１から２８のいずれか記載の方法。
３０．  前記分子量を１０００から１００００００ｋＤの範囲内にする上記１から２９のいずれか記載の方法。
３１．  前記分子量を１０００から１０００００ｋＤの範囲内にする上記３０記載の方法。
３２．  前記分子量を１０００から１００００ｋＤの範囲内にする上記３０記載の方法。
３３．  ｍが２である上記１から３２のいずれか記載の方法。
３４．  各Ｒ4およびＲ5がヒドロキシルであってもよいか或は独立してアルキル、アリール、アルコキシル、アリールオキシル、−Ｌ'−ＳｉＲ1Ｒ2−、−Ｌ'−（ＳｉＲ4Ｒ5Ｌ'）n−ＳｉＲ1Ｒ2−、アルケニル、アルキニル、アラルキルまたはアラルキルオキシル基［ここで、これらは場合によりアルキル、アルコキシル、アラルキル、アラルキルオキシル、ヒドロキシル、アリール、アリールオキシル、ハロゲン、アミノ（好適には第三級アミノ）またはアミノアルキル基を包含する群から独立して選択される１個以上の置換基で置換されていてもよい］から選択されてもよいか、或はＲ4またはＲ5が独立して−Ｏ−Ｃ（Ｏ）−Ｌ−基であってもよく、
各Ｒ1およびＲ2が独立して水素、ヒドロキシル、アルキル、アルケニル、アルキニル、アルコキシル、アリール、アリールオキシル、アラルキルまたはアラルキルオキシル基［ここで、これらは場合によりアルキル、アルコキシル、アラルキル、アラルキルオキシル、アリール、アリールオキシル、ハロゲン、ヒドロキシル、アミノ（好適には第三級アミノ）またはアミノアルキル基を包含する群から独立して選択される１個以上の置換基で置換されていてもよい］を表してもよいか、或はＲ1またはＲ2が独立して−Ｏ−Ｃ（Ｏ）−Ｌ−基であってもよく、
Ｌがヒドロカルビルまたは置換ヒドロカルビル基（ここで、前記置換ヒドロカルビルはアルキル、アルコキシル、アラルキル、アラルキルオキシル、アリール、アリールオキシル、ヒドロキシル、ハロゲン、アミノまたはアミノアルキル基を包含する群から独立して選択される１個以上の置換基で置換されている）、またはペンダント型酸基を有する重合体を表し、そして
Ｌ'がＯ、ＳまたはＮＲ6（ここで、Ｒ6はＲ7と同様に定義される）またはＬを表す、
上記１から３３のいずれか記載の方法。
３５．  前記重合体を膜もしくは被膜用組成物の中に混合する追加的段階を包含する上記１から３４のいずれか１項記載の方法。
３６．  本明細書に記述する如きポリ（シリルエステル）を製造する方法であって、本実施例および図に示すようにして製造する方法。
３７．  上記１から３４のいずれか記載の方法で調製した如きか或は入手可能な重合体を含んで成る膜または被膜。
３８．  上記１から３４のいずれか１項記載の方法で調製したか或は入手可能なポリ（シリルエステル）。
３９．  上記１から３４のいずれか記載の方法で調製した如きか或は入手可能なポリ（シリルエステル）を含んで成る被膜もしくは膜用組成物。
４０．  Ｌ基がポリ乳酸もしくは置換ポリ乳酸の残基またはポリカルボン酸のロジンもしくは置換ロジン残基である上記１から３４記載の繰り返し基（Ｉ）を含んで成るポリ（シリルエステル）。
４１．  上記４０記載のポリ（シリルエステル）を含んで成る被膜もしくは膜用組成物。
４２．  該組成物が防汚被膜もしくは膜用組成物である上記３９または４１記載の被膜もしくは膜用組成物。
４３．  該組成物が医学および／または獣医学用途で生物活性物質を制御放出させる目的で用いるに適する上記３９または４１記載の被膜もしくは膜用組成物。
４４．  上記４０記載のポリ（シリルエステル）を含んで成る膜もしくは被膜。
４５．  上記３９、４１または４３記載の被膜もしくは膜用組成物を含んで成る被膜を有する医学および／または獣医学用移植可能デバイス。